(57)【要約】【課題】  従来技術の離型剤の１つまたは複数の欠点を避け、また好ましくは加工速度を増し、かつ／または加工温度を低下させることを可能にする離型剤を提供すること。【解決手段】  本発明は、成分として  ａ）少なくとも１種のリン酸塩、および  ｂ）少なくとも２個のヒドロキシル基を有し、かつ２５０ｇ／モル未満の分子量を有する少なくとも１種の化合物を含有し、その組成に対する成分ａ）の比率が０．１から７０重量％であり、また成分ｂ）の比率が０．５から９０重量％である離型剤組成物と、これらの離型剤組成物を使用した複合成形品の製造方法と、対応するやり方で得られる複合成形品と、その使用方法とに関する。【選択図】なし【特許請求の範囲】
【請求項１】
離型剤組成物であって、成分
ａ）一般式（Ｉ）
【化１】
2011121367.tif 000007
の少なくとも１種のリン酸塩
（式中、Ｘ＝Ｒ６、Ｈ、金属、ＮＲｚＨ４−ｚ＋（式中、ｚ＝０〜４、またＲ＝炭素原子を１〜１０個有する炭化水素基）、または式（ＩＩ）の基
【化２】
2011121367.tif 000008
（式中、ｍ＝０〜５）であり、
Ｒ１からＲ６は、互いに独立して、水素、金属、好ましくはアルカリ金属またはアルカリ土類金属、例えばナトリウムまたはカリウム、ＮＲｚＨ４−ｚ＋（式中、ｚおよびＲは上記と同様である）、または有機基である）と、
ｂ）少なくとも２個のヒドロキシル基を有し、かつ２５０ｇ／モル未満の分子量を有する少なくとも１種の化合物と
を含有し、前記組成物を基準にして前記成分ａ）の比率が０．１から７０重量％であり、また前記成分ｂ）の比率が０．５から９０重量％であることを特徴とする、組成物。
【請求項２】
前記成分ａ）と成分ｂ）との質量比が、２０：８０から８０：２０、好ましくは４０：６０から６０：４０、特に好ましくは約５０：５０であることを特徴とする、請求項１に記載の組成物。
【請求項３】
前記成分ｂ）が、モノエチレングリコール、ジエチレングリコール、トリエチレングリコール、テトラエチレングリコール、プロピレングリコール、ブチレングリコール、グリセロール、トリメチロールプロパン、ペンタエリトリトールからなる群から選択される少なくとも１種の化合物を含有する、好ましくは上記の群から選択される化合物を排他的に含有することを特徴とする、請求項１または２に記載の組成物。
【請求項４】
前記基Ｒ１からＲ６の一つまたは全部が、分岐または直鎖、非環式または環式、脂環式またはヘテロ環式、脂肪族または芳香族またはヘテロ芳香族の置換または非置換有機基、または式（ＩＩＩ）の基
【化３】
2011121367.tif 000009
（式中、Ｒ７＝分岐または直鎖、非環式または環式、脂環式またはヘテロ環式、脂肪族または芳香族またはヘテロ芳香族の、置換または非置換有機基であり、
ＡまたはＢが水素であり、それぞれの他方の基が、水素、もしくは炭素原子を１から１０個、好ましくは１個または２個有する置換または非置換の直鎖または分岐アルキル基であり、ｎが１から１００の数平均数である）から選択される同一または異なる有機基であることを特徴とする、請求項１から３のいずれか一項に記載の組成物。
【請求項５】
ＸおよびＲ１からＲ５が有機基でない少なくとも１種の無機リン酸塩が、成分ａ）として存在することを特徴とする、請求項１から４のいずれか一項に記載の組成物。
【請求項６】
前記基ＸおよびＲ１からＲ５の少なくとも１つがＨ、金属、またはＮＲｚＨ４−ｚ＋（ただしＲおよびｚは請求項１の定義と同様である）でない少なくとも１種の有機リン酸エステルが、成分ａ）として存在することを特徴とする、請求項１から５のいずれか一項に記載の組成物。
【請求項７】
ＸおよびＲ１からＲ５が有機基でない少なくとも１種の無機リン酸塩と、前記基ＸおよびＲ１からＲ５の少なくとも１つがＨ、金属、またはＮＲｚＨ４−ｚ＋（式中、Ｒおよびｚは請求項１の定義と同様である）でない少なくとも１種の有機リン酸エステルとが、成分ａ）として存在することを特徴とする、請求項１から６のいずれか一項に記載の組成物。
【請求項８】
アルカリ金属のポリリン酸塩および／またはアルカリ金属のモノおよび／もしくはジオレイルリン酸塩が、成分ａ）として存在することを特徴とする、請求項１から７のいずれか一項に記載の組成物。
【請求項９】
好ましくはＮａＯＨおよびＫＯＨから選択されるアルカリ金属水酸化物が、成分ｃ）として存在することを特徴とする、請求項１から８のいずれか一項に記載の組成物。
【請求項１０】
少なくとも１種の有機結合剤と、チップ、繊維、マット、粉末、または細粒の形態で存在する少なくとも１種の材料とを含有する塊の複合成形品を連続またはバッチ式圧縮成形により製造するための方法であって、前記圧縮成形を請求項１から９のいずれか一項に記載の離型剤組成物の存在下で行うことを特徴とする、方法。
【請求項１１】
イソシアナート、ポリイソシアナート、尿素／ホルムアルデヒド、フェノール／ホルムアルデヒド、メラミン／ホルムアルデヒド、エポキシ（ＥＰ）、ポリウレタン、ポリエステル、および／またはポリラクチド樹脂が、前記結合剤として使用されることを特徴とする、請求項１０に記載の方法。
【請求項１２】
前記離型剤組成物が、前記圧縮成形の鋳型および／または前記成形される塊に塗布されることを特徴とする、請求項１０または１１に記載の方法。
【請求項１３】
請求項１０から１２のいずれか一項に記載の方法によって得られる複合成形品。
【請求項１４】
ボード、ブロック、梁、または任意選択により輪郭形状であるストランドの形を有することを特徴とする、請求項１３に記載の複合成形品。
【請求項１５】
家具の一部もしくは家具部品または包装用材料の製造のための、あるいは住宅建設および内装における材料としての、請求項１３または１４に記載の複合成形品の使用。
【発明の詳細な説明】
【技術分野】
【０００１】
本発明は、任意選択で変性された有機結合剤を、開放または密閉鋳型中で、チップ、繊維、マット、または細粒、特にセルロース含有材料、例えば木材、亜麻、または麦わらなどの形態の材料と反応させることにより複合成形品を製造するための離型剤（release agent)およびその使用法に関するものであり、当該鋳型離型剤（mould release agent)は式Ｉの少なくとも１種のリン酸塩およびアルコールを含有する。
【背景技術】
【０００２】
イソシアナート結合剤を用いて、任意選択で触媒、助剤、および／または添加剤の存在下または不在下で、開放または密閉鋳型中で、例えばＯＳＢ（配向性ストランドボード）、チップボード、ファイバーボード、例えばＭＤＦまたはＨＤＦボード（中密度または高密度ファイバーボード）、または合板、さらにコルクボードなどの、木片、繊維、または粒子から作られる「複合体」と呼ばれる圧縮造形品、ならびに亜麻、麦わら、または他のセルロース含有材料を含む成形品を製造することについては、非常に多くの特許公報および文献刊行物（国際公開第９８／００４６４号、米国特許第５，００８，３５９号、米国特許第５，１４０，０８６号、米国特許第５，２０４，１７６号、米国特許第３，４４０，１８９号）に開示されている。
【０００３】
これらの方法では、結合剤の反応を確実にし、それら材料の造形が厚板または板などの所望の最終形状を与えることを可能にするため、その結合剤に応じて２０から４５０℃の温度が必要である。この手順の間に０から１００バールの圧力に達する。
【０００４】
その成形品の総重量を基準にした結合剤の質量比率は、使用される結合剤の種類および複合体の種類に応じて１から８０重量％、好ましくは５から４０重量％、特に２０重量％未満である。
【０００５】
使用される結合剤は、あらゆる種類の多官能基化イソシアナート、典型的には芳香族ポリイソシアナートである。最も広く使用される芳香族ポリイソシアナートは、高分子ジフェニルメタンジイソシアナート（ＰＭＤＩ）である。これらイソシアナートに加えて様々なホルムアルデヒド樹脂が複合成形品用の結合剤として使用される。最も一般的なものには、尿素／ホルムアルデヒド、フェノール／ホルムアルデヒド、またはメラミン／ホルムアルデヒド樹脂、およびこれらの混合物が挙げられる。タンニン、リグニン、またはタンパク質などの再生可能な原料を含む結合剤もまた少量使用される。さらに注型用樹脂、例えばエポキシ、ポリエステル、ポリウレタン、またはポリラクチド樹脂などが使用される。
【０００６】
セルロース／イソシアナート小型成形品の製造がかなりの工業的重要性を獲得しているが、前述の方法はまた、例えばポリウレタンの他の材料に対する顕著な接着性に因る技術的欠点を有する。特に不利な点は、その成形品が鋳型に付着し、そのため鋳型から取り出すのが困難であり、それがしばしば成形品の、具体的にはその表面の損傷につながることである。この不都合を避けるために、一般には研摩した金属製鋳型が使用され、かつ／または離型剤が使用される。
【０００７】
硬化性セルロース／イソシアナート混合物中ではこれらの鋳型離型剤を内部滑剤として使用するか、または成形品の製造に先立って鋳型内面に外部滑剤の均一な被膜を施す。この目的に対しては様々な噴射および吹付け法、ならびにロール塗布法（独国特許第１０  ３３７  ５９４号）が従来技術から知られる。成形される粒子の表面を鋳型離型剤で被覆することもまた可能である。これは、同様に吹付け塗布によって行われる。
【０００８】
使用される通常の内部または外部滑剤は、例えば脂肪酸およびそれらの金属塩（国際公開第Ａ−０３／０７２３２４号、同第Ａ−０２／３６２６８号）、高分子脂肪酸（欧州特許出願公開第Ａ−０  ２６９  ８６９号）、カルボキシ官能基化シロキサン（欧州特許第Ｂ−０  １２９  ４３０号）、ワックス（欧州特許第Ｂ−０  ０４６  ０１４号）、特にエステルワックス（欧州特許第Ｂ−０  ０５７  ５０２号）または酸化ワックス（国際公開第Ａ−００／５３３８１号）またはポリオレフィンワックス（国際公開第Ａ−９８／００４６４号）、脂肪酸と組み合わせたポリオレフィンワックス（国際公開第Ａ−０１／５８９９８号）、ポリシロキサンと組み合わせた脂肪酸もしくはワックス酸であり、これらは有機結合活性水素基で変性され、イソシアナートと反応させることができる（国際公開第Ａ−０３／００８１６４号）。
【０００９】
このような従来の離型剤は、その完成成形品が、視覚的価値を非常に損なう表面の黒ずんだ変色を有するという欠点を有する。さらに圧縮成形用鋳型は、しばしば黒色残留物の堆積を示す。
【００１０】
これらの堆積残留物はまた、生成した成形品上に再び蓄積し、こうして黒ずんだ変色および／またはその表面構造のふぞろいを引き起こし、あるいは特にシリコーン含有離型剤の場合は相当な塗布の問題を引き起こし得る。その結果、場合によっては、例えば表面の研磨などの後処理が必要である。
【００１１】
独国特許第１９６０１４０１号は、造形セルロース／イソシアナート含有物品の製造における熱安定性離型材料としてのタルクについて記載している。しかしながらこの無機固形物は、圧縮成形温度で固体であり、したがって同様に圧縮成形用鋳型上にかなりの堆積を生じさせる。
【００１２】
欧州特許第１  ７１９  ５９７号は、アミノプロピル基を含有するシロキサン化合物を黒色残留物の堆積を避けるための鋳型離型剤として使用することについて記載している。
【００１３】
英国特許第１１４８０１６号は、離型材料として、遊離ヒドロキシル基を含有する有機物質、すなわち多価アルコール、例えばグリセロール、エチレングリコール、ポリエステル、またはポリエーテルについて記載している。しかしながら、それらのヒドロキシル基のせいでこれらの物質は、結合剤として使用されるイソシアナートと反応し、離型作用を有する物質としてだけに働くことはできない。
【００１４】
独国特許第２９３２１７５号、米国特許第４２５７９９５号、および独国特許第３１０８５３７号は、（リグノ）セルロース含有製品の製造に使用するための離型作用を有する物質として、特に内部滑剤として酸性リン酸エステルを含有する離型剤について記載している。
【発明の概要】
【発明が解決しようとする課題】
【００１５】
しかしながら、複合成形品の製造における最適化を向上させる過程には、まだ加工速度を増し、かつ加工温度を下げる必要性が存在している。
【００１６】
したがって本発明の目的は、従来技術の離型剤の１つまたは複数の欠点を避け、好ましくは加工速度を増しかつ／または加工温度を低下させることを可能にする離型剤を提供することである。
【課題を解決するための手段】
【００１７】
驚くべきことに、離型作用を有する物質として、例えば独国特許第２９３２１７５号、米国特許第４２５７９９５号、および独国特許第３１０８５３７号中に部分的に記述されているような、少なくとも２個のヒドロキシル基を有し、かつ２５０ｇ／モル未満の分子量を有する少なくとも１種の化合物、例えばモノエチレングリコールまたはグリセロールなどをリン酸塩に加えることによって、本発明の目的が達成されることを見出した。
【００１８】
したがって、本発明は、離型剤組成物と、複合成形品の製造のための本発明による方法においてそれらを使用することと、本発明による方法によって得られるその複合成形品自体と、特許請求の範囲中で請求され、かつ、本明細書中で詳細に述べられるようにそれらを使用することとに関する。
【００１９】
本発明による離型剤は、その使用によって加工速度、特に連続製造工程における速度をかなり増すことができるという利点を有する。
【００２０】
本発明による離型剤はまた、その使用がより低い加工温度を可能にするという利点を有する。省エネルギーに加えてそれはまた、例えばより低い温度で製造される、ウッド（チップ）ボードのより薄いシェード（shade)中での製造を可能にする。
【００２１】
より高い加工温度においてさえ本発明による離型剤組成物は、製造される複合成形品の表面の変色および／または黒ずんだ着色が起こらないか、またはわずかしか起こらないという利点を有する。
【発明を実施するための形態】
【００２２】
本発明による離型剤組成物、複合成形品を製造するための方法においてそれらを使用すること、その複合成形品自体、およびそれらの使用法を下記の例により記述するが、本発明はそれらの具体例としての実施形態に限定されるものではない。化合物の範囲、一般式、または部類が下記で述べられる場合、それらは明確に述べられるそれら化合物の対応する範囲または群だけでなく、個々の値（範囲）または化合物を除外することによって得ることができる化合物の全ての部分範囲および部分群もまた含むことを意図する。本明細書中で文書が引用される場合、それらの内容、特に参照される事実に関するものは、本発明の開示内容中に完全に組み込まれる。別段の指定がない限り、パーセントを単位とするデータは常に質量％を意味する。下記で平均値が述べられる場合には、別段の指定がない限り、それらは数平均の平均値である。
【００２３】
本発明による離型剤組成物は、以下の成分
ａ）一般式（Ｉ）
【化１】
2011121367.tif 000002
の少なくとも１種のリン酸塩、
（式中、Ｘ＝Ｒ６、Ｈ、金属（好ましくはアルカリ金属、好ましくはＮａまたはＫ、もしくはアルカリ土類金属、例えばＭｇ、Ｂａ、Ｓｒ、またはＣａなど、好ましくはＣａ）、ＮＲｚＨ４−ｚ＋（式中、ｚ＝０〜４、好ましくは２または３であり、Ｒ＝炭素原子を１〜１０個、好ましくは１〜４個有する炭化水素基である）、または式（ＩＩ）の基
【化２】
2011121367.tif 000003
（式中、ｍ＝０〜５）であり、
Ｒ１からＲ６は、互いに独立して水素、金属（好ましくはアルカリ金属、例えばナトリウムまたはカリウムなど、もしくはアルカリ土類金属、例えばＭｇ、Ｂａ、Ｓｒ、またはＣａなど、好ましくはＣａ）、またはＮＲｚＨ４−ｚ＋（式中、ｚおよびＲは上記と同様である）、または有機基である。）と、
ｂ）少なくとも２個のヒドロキシル基を有し、かつ２５０ｇ／モル未満の分子量を有する少なくとも１種の化合物と
を少なくとも含有し、当該組成物を基準にして、成分ａ）の比率が０．１から７０重量％、好ましくは１から２０、好ましくは２から１０重量％であり、また成分ｂ）の比率が０．５から９０重量％であることを特徴とする。
【００２４】
成分ａ）と成分ｂ）との質量比が、２０：８０から８０：２０、好ましくは４０：６０から６０：４０、また特に好ましくは約５０：５０であると有利である。
【００２５】
成分ｂ）として、本発明による組成物は、１種または複数種の二価アルコール、三価アルコール、および／または多価アルコール、好ましくはモノエチレングリコール、ジエチレングリコール、トリエチレングリコール、テトラエチレングリコール、プロピレングリコール、ブチレングリコール、グリセロール、トリメチロールプロパン、およびペンタエリトリトールからなる群から選択される１種または複数種の化合物を好ましくは含有する。特に好ましくは本発明による組成物の成分ｂ）は、モノエチレングリコール、ジエチレングリコール、トリエチレングリコール、テトラエチレングリコール、プロピレングリコール、ブチレングリコール、グリセロール、トリメチロールプロパン、およびペンタエリトリトールからなる群から選択される１種または複数種の化合物からなる。
【００２６】
基Ｒ１からＲ６が有機基である場合、それらは同一でも相異なってもよい。有機基Ｒ１からＲ６は、好ましくは分岐または直鎖、非環式または環状、脂環式またはヘテロ環式、脂肪族または芳香族またはヘテロ芳香族の、置換または非置換有機基、好ましくは炭素原子を１から２５個、好ましくは１２から１８個有する直鎖脂肪族飽和および／または不飽和基か、または式（ＩＩＩ）の基
【化３】
2011121367.tif 000004
（式中、Ｒ７＝分岐または直鎖の、非環式または環状、脂環式またはヘテロ環式、脂肪族または芳香族またはヘテロ芳香族の、置換または非置換有機基、好ましくは炭素原子を１から２５個、好ましくは１２から１８個有する直鎖脂肪族飽和および／または不飽和基であり、
ＡまたはＢが水素であり、それぞれの他方の基が、水素、もしくは置換または非置換、直鎖または分岐した、炭素原子を１から１０個有するアルキル基、またはアリール基、好ましくはフェニル基、好ましくはフェニル、エチル、またはメチル基、好ましくはメチル基であり、またｎは１から１００、好ましくは２から１０の数平均数（number-average number）である。）から選択される。
【００２７】
基Ｒ１からＲ７の１個または複数個が環状基、特に脂環式炭化水素基である場合、それは、例えばシクロアルキルまたはシクロアルケニル基であることができる。基Ｒ１からＲ７の１個または複数個がヘテロ環式基である場合、それは、好ましくは窒素と、炭素と、任意選択でさらにヘテロ原子とを有する。ヘテロ環式基は、例えば三員環、四員環、五員環、六員環、またはより高い員の環であることができ、それらは、受容体もしくは供与体置換基でＨ、アルキル基、またはアリール基が置換されてもよいし、あるいは受容体もしくは供与体置換基および／または親水もしくは疎水基で環系の一部が置換されてもよい。特に好ましくはそのヘテロ環式基は、ピロリジニル、ピロリニル、ピペリジニル、またはモルホリニル基である。基Ｒ１からＲ７の１個または複数個がアリール基である場合、それは、例えばフェニル、ナフチル、またはアントラセニル基であることができる。基Ｒ１からＲ７の１個または複数個がヘテロアリール基である場合、それは、好ましくはイミダゾリル、ピラゾリル、ピリジニル、チエニル、チアゾリル、フリル、またはインドリル基であることができる。基Ｒ１からＲ７はまた、基Ｒ１からＲ７の１個または複数個が互いに結合した有機基であることもできる。
【００２８】
Ｒ１とＲ２が、あるいは該当する場合（Ｘ＝式（ＩＩ）の基の場合）にはＲ１からＲ５が、有機基ではない少なくとも１種の無機リン酸塩が、成分ａ）として存在する場合に有利である。好ましい無機リン酸塩は、Ｘが式（ＩＩ）の基であり、ｍ＝１〜３、好ましくは１または２であり、基Ｒ１からＲ５が同一または相異なり、Ｈ、ＮＨ４＋、Ｋ、またはＮａ、好ましくはＮａであるものである。
【００２９】
基Ｒ１およびＲ２の少なくとも一方が、あるいは適用可能な場合（Ｘ＝式（ＩＩ）の基の場合）には基Ｒ１からＲ５の少なくとも１個が、Ｈ、金属、またはＮＲｚＨ４−ｚ＋（ただしＲおよびｚは上記と同様に定義される）ではない少なくとも１種の有機リン酸エステルが、成分ａ）として存在すると有利である。好ましい有機リン酸エステルは、式（Ｉ）（式中、Ｘ＝Ｈ、ＮＨ４＋、Ｋ、またはＮａ、特にＫであり、基Ｒ１またはＲ２の少なくとも一方または両方、好ましくは基の一方のみが、アルキルまたはアルケニル基、好ましくは炭素原子を１０から２５個、好ましくは１２から１８個有するアルキルまたはアルケニル基、特に好ましくはオレイルまたはステアリル基であり、他方の基が、任意選択でＨ、ＮＨ４＋、Ｋ、またはＮａ、特にＫである）のものである。
【００３０】
本発明による好ましい組成物は、成分ａ）として、Ｒ１、Ｒ２、およびＸがあるいは適用可能な場合（Ｘ＝式（ＩＩ）の基の場合）には基Ｒ１からＲ５が有機基ではない少なくとも１種の無機リン酸塩と、基Ｒ１、Ｒ２、またはＸの少なくとも１個が、あるいは適用可能な場合（Ｘ＝式（ＩＩ）の基の場合）には基Ｒ１からＲ５の少なくとも１個が、Ｈ、金属、またはＮＲｚＨ４−ｚ＋（ただしＲおよびｚは上記と同様に定義される）ではない少なくとも１種の有機リン酸エステルとを含有するものである。
【００３１】
本発明による特に好ましい組成物は、すべての基Ｒ１、Ｒ２、およびＸが有機基であるか、あるいは適用可能な場合（Ｘ＝式（ＩＩ）の基の場合）にはすべての基Ｒ１からＲ６が有機基である、式（Ｉ）のリン酸塩を成分ａ）として有しないものである。
【００３２】
本発明によるきわめて好ましい組成物は、成分ａ）として、アルカリ金属のポリリン酸塩、例えばトリポリリン酸ナトリウムを含有し、かつ／あるいはアルカリ金属のリン酸モノおよび／またはジアルキル塩もしくはアルケニル塩、例えばモノ／ジオレイルリン酸カリウムを含有するものである。
【００３３】
本発明による組成物は、成分ｃ）としてアルカリ金属水酸化物を含むと有利である。好ましくは、組成物は、成分ｃ）としてＮａＯＨおよびＫＯＨから選択されるアルカリ金属水酸化物を、好ましくは水溶液の形態で含有する。
【００３４】
好ましくは、本発明による離型剤組成物が、あるいはその離型剤組成物が水を含有しない場合には水に溶かした離型剤組成物の１０重量％水溶液が、ｐＨ試験用ストリップ（７．５から９．５までのｐＨ範囲に対して利用可能であり、例えばMarcherey-NagelからpH-Fix 7.5-9.5として入手できる）によって測定される７以上１４まで、好ましくは７から１０、特に好ましくは８から９のｐＨを有する。本発明による組成物のｐＨは、アルカリ金属水酸化物（溶液）、有機酸（例えば酢酸など）、および／または鉱酸、好ましくはリン酸の添加によって調整することができる。
【００３５】
成分ａ）およびｂ）は、純粋な形態で離型剤として使用することができる。しかしながら、それらは低濃度でさえ顕著な離型結果を示すので、その離型剤組成物が溶媒を含む場合もまた有利である。したがって、本発明による離型剤組成物は、有機または無機溶媒、好ましくは無機溶媒、好ましくは水を、成分ｄ）として含むことができる。好ましい離型剤組成物は、溶媒、好ましくは水の割合が１から９９重量％、好ましくは８０から９８重量％、特に好ましくは８５から９７重量％である。
【００３６】
有機溶媒は、それらが低い発火点を有し、使用温度の範囲内で発火し得るのであまり好ましくない。環状または直鎖シロキサンはより好適であり、その発火点が使用される適用温度を超えるそれらのシロキサンのみが考慮に入れられる。
【００３７】
大きな輸送体積を避けるために、溶媒を含まないか、または少量の溶媒のみを含む本発明による離型剤組成物を貯蔵し、輸送し、それを使用の直前または使用の間に上記の好ましい溶媒濃度に希釈するのが有利である。
【００３８】
本発明による組成物は、成分ｅ）として通例の助剤および添加剤をさらに含むことができる。具体的には下記が、助剤または添加剤として本発明による組成物中に存在することができる。
【００３９】
Ａ）乳化剤
陰イオン乳化剤、例えばアルキルエーテルカルボン酸塩、硫酸アルキル、脂肪アルコールエトキシラートエーテル硫酸塩、α−オレフィンスルホン酸塩、リン酸アルキル、アルキルポリエーテルリン酸塩、スルホコハク酸アルキル、あるいは非イオン乳化剤、例えば脂肪アルコール、エトキシル化脂肪アルコール、エトキシル化オキソアルコールおよび他のアルコールエーテル、脂肪アミン、例えばジメチルアルキルアミン、脂肪酸アルカノールアミド、グリセロールエステルまたはポリグリセロールエステルまたはソルビトールエステルを含めたアルコールと脂肪酸のエステル、あるいは陽イオン乳化剤、例えば酸性化アルキルジメチルアミン、第四窒素化合物、あるいは両性イオン界面活性剤、あるいはこれら乳化剤の組合せ。本発明による組成全体に対する乳化剤の割合は、０．１から１０重量％、好ましくは０．５から６重量％であることが好ましい。
【００４０】
Ｂ）触媒
使用することができる触媒は、結合剤の反応のために一般に使用されるものである。ポリウレタン反応に適した触媒は、例えばルイス酸（例えばスズ化合物など）、またはルイス塩基（例えば第三級アミンなど）である。例えばアンモニウム塩（例えば硫酸アンモニウムなど）、または過酸化物が、結合剤として使用されるホルムアルデヒド樹脂の場合の触媒用に用いられる。
【００４１】
Ｃ）粘度調整剤
例えば、一般的な増粘剤（例えばカルボマーと呼ばれるポリアクリル酸誘導体）または他の高分子電解質増粘剤（例えば水溶性セルロースまたはキサンタンガム）が、本発明による組成物中に粘度調整剤として存在することができる。
【００４２】
Ｄ）保存剤、殺菌剤、および／または殺真菌剤
【００４３】
Ｅ）市販の酸化防止剤および消泡剤
【００４４】
Ｆ）帯電防止剤
導電率に影響を及ぼすような市販の添加剤、例えば帯電防止剤または導電率を高める添加剤。
【００４５】
本発明による組成物は、乳濁液および／または分散液および／または溶液として存在することができる。
【００４６】
本発明による組成物の調製については、この目的に適した任意の既知の方法を使用することができる。
【００４７】
本発明による離型剤組成物は、離型剤を使用するあらゆる工程で用いることができる。好ましくは本発明による離型剤組成物は、下記に述べる本発明による方法で使用される。
【００４８】
連続またはバッチ式圧縮成形により、少なくとも１種の有機結合剤と、チップ、繊維、マット、粉末、または細粒の形態で存在する少なくとも１種の材料とを含有する塊の複合成形品を製造するための本発明による方法は、その圧縮成形を本発明による離型剤組成物の存在下で行うことを特徴とする。
【００４９】
好ましくは本発明による方法は、その圧縮成形鋳型が圧縮成形プロセス中に結合剤に応じて２０から４５０℃の温度を有するようなやり方で行われる。イソシアナート／ポリイソシアナートおよびホルムアルデヒド樹脂の場合は、温度９０から３５０℃、好ましくは１８０から２７５℃が好ましくは使用され、一方、結合剤としてエポキシ樹脂を使用する場合は２０から１５０℃の温度が好ましくは使用される。
【００５０】
本発明による離型組成物は、内部滑剤（離型剤組成物を成形される塊の中に取り込む）として、または外部滑剤（離型剤組成物を成形される塊または鋳型に塗布する）として使用することができる。好ましくは本発明による離型組成物は、外部滑剤として使用される。
【００５１】
離型組成物を外部滑剤として使用する場合、通例の塗布方法、例えば吹付けまたはロール塗布によって成形される塊、あるいは圧縮成形鋳型またはプレス板に塗布することが好ましい。
【００５２】
本発明による方法を連続的に行う場合、その造形はプレス板および／またはプレスロールによって行うことが好ましい。成形される塊の移動速度は、０．５から５００ｍ／分、好ましくは１０から１００ｍ／分、特に好ましくは１５から５０ｍ／分であることが好ましい。
【００５３】
本発明による方法では、好ましくは有機結合剤としてイソシアナート、ポリイソシアナート、尿素／ホルムアルデヒド、フェノール／ホルムアルデヒド、メラミン／ホルムアルデヒド、エポキシ（ＥＰ）、ポリウレタン、ポリエステル、および／またはポリラクチド樹脂が使用される。特に好ましくは、ポリイソシアナート、具体的にはジフェニルメタンジイソシアナート（ＭＤＩ）または高分子ジフェニルメタンジイソシアナート（ＰＭＤＩ）が結合剤として使用される。
【００５４】
セルロース含有、好ましくはリグノセルロース含有材料、またはセルロースからなる、好ましくはリグノセルロースからなる材料が、成形される塊の製造用の材料として使用されることが好ましい。
【００５５】
本発明による方法は、従来技術で述べられているのと同様に実施することができる。一般には、最初にリグノセルロース材料を繊維または粒子の形態で投入し、次いで結合剤を加えて塊を形成し、次いで金属プレス中で、または減圧／真空の適用によって成形を行う。上記離型剤は、圧縮成形工程に先立ってチップまたは塊上に、あるいはすでに熱せられていてもよい金属板、金属ロール、または鋳型上に、例えば国際公開第Ａ−０２／３６２６８号に記載のように吹付けられる。最後に、成形された材料をその形状付与鋳型から取り出す。
【００５６】
本発明による複合成形品は、本発明による方法によって得ることができる。それらは、例えばボード、ブロック、梁、または任意の輪郭形状のストランドの形を有することができる。もちろん任意の考えられる形状を、対応する鋳型を使用することによって得ることができる。好ましい複合成形品は、例えばＯＳＢ（配向ストランドボード）、チップボード、ファイバーボード（例えばＭＤＦおよびＨＤＦボード（それぞれ中密度および高密度ファイバーボード）など）、および合板、さらにまたコルクボード、ならびに亜麻、麦わら、または他のセルロース含有材料を含む成形品である。
【００５７】
本発明による複合成形品は、家具の一部または家具部品の製造用に、あるいは包装用材料の製造用に、あるいは住宅建設および内装における材料として使用することができる。
【００５８】
下記の実施例は、本発明の主題をより詳細に記述することを意図しており、本発明をこれらの実施形態に限定するものではない。
【実施例】
【００５９】
使用する物質の一覧表：
ILCOPhos 208＝リン酸モノ／ジオレイル
Polypray（登録商標）STPP＝トリポリリン酸ナトリウム、製造業者Prayon
グリセロール＝超高純度グリセロール、純度８７％
Hostaphat（登録商標） MDAH＝リン酸モノ／ジ（２−エチルヘキシル）、製造業者Clariant
Emulsogen（登録商標）PN Extra＝脂肪アルコールポリグリコールエーテル類の混合物、製造業者Clariant
Licowachs（登録商標）KPE＝乳化剤含有モンタンエステルワックス、製造業者Clariant
【００６０】
実施例１：離型剤乳濁液の調製
【００６１】
実施例１ａ：本発明による離型剤
１２ｇのHostaphat（登録商標）MDAHを、５．４ｇの濃度５０重量％水酸化カリウム水溶液および３２．６ｇの水と共に撹拌して分散液を得る。次いで４４ｇの水に溶かした３ｇのグリセロールと３ｇのPolypray（登録商標）STPPの溶液を撹拌して分散液にする。
【００６２】
実施例１ｂ：本発明による離型剤
１０ｇのトリポリリン酸ナトリウムおよび１０ｇのグリセロール（純度８７％）を７０ｇの水に溶解し、撹拌しながら２ｇのリン酸オレイル、０．９ｇの濃度５０重量％水酸化カリウム水溶液、および１０ｇの水の分散液中に入れた。
【００６３】
比較例Ａ：従来のワックス含有離型剤
比較離型剤Ａとして、８０ｇのEmulsogen（登録商標）PN Extraおよび４００ｇのLicowachs（登録商標）KPEを５０ｇの水と共に高温で激しく撹拌しながら混合し、次いで５．４７ｇの水で希釈して完成乳濁液を得た。
【００６４】
比較例Ｂ
比較離型剤Ｂとして、１２ｇのHostaphat MDAHおよび４．７ｇの濃度５０重量％水酸化カリウム水溶液を、５０ｇの水と共に激しく撹拌しながら混合し、次いで３３．３ｇの水で希釈して最終乳濁液を得た。
【００６５】
比較例Ｃ（英国特許第１１４８０１６号第３頁８行目に基づく）：
グリセロール１００％
【００６６】
実施例２：離型実験
実施例１ａおよび１ｂ、比較例Ａ、Ｂ、およびＣによる離型剤を、ノズルによって金属ベルトの形態の金属プレスに３０ｇ／ｍ２の量で塗布した。木片を粗製ジフェニルメタンジイソシアナート（ＭＤＩ）と混ぜ合わせ、温度２４０℃で成形した。ベルト速度は２５ｍ／分、シート幅は２．５ｍ、またボード厚は１１ｍｍであった。さらなる実験（試験２）では製造条件を最適化するために、同一のボード厚に対して温度２００℃およびベルト速度３０ｍ／分でこの実験を繰返した。離型実験の結果を表１に示す。
【００６７】
【表１】
2011121367.tif 000005
【００６８】
表１からはっきり知ることができるように、製造に本発明による離型剤を使用したウッドボードは、ベルト速度が速い場合でさえダークスポットがない。
【００６９】
実施例３：実験室での離型実験
下記表２に示す離型剤組成物を、実験室の条件下で試験した。この目的のために、離型剤組成物を金属の試験シート（１０×１５ｍｍ）上に吹付け、それらを、４重量％のＰＭＤＩ（Desmodur（登録商標）44V20、Bayer）を接着被覆した（glue-coated）チップの圧縮成形用に使用した。次いで、得られた成形品を鋳型から取り出すのに必要とした力を測定した。
【００７０】
成形品の製造における離型特性を、ばね秤を使って測定した。測定の単位はｋｇである。＜０．１ｋｇの力は、きわめて良好な離型効果に対応し、０．１から０．５ｋｇの力は、良好な離型効果に対応し、０．５から１ｋｇの力は充足したもの（satisfactory）であった。評価を表２に示す。
【００７１】
実験３．１から３．５に使用したアルコールはグリセロールである。比較例の役割をもつ実験３．６ではClariantから商品名Polyglycole P41 3000で得られるエチレンオキシド／プロピレンオキシドコポリマーをアルコールとして使用した。
【００７２】
実験３．１から３．６に使用したポリリン酸塩は、トリポリリン酸ナトリウムである。
使用したＫＯＨは、濃度５０重量％水酸化カリウム水溶液である。
【００７３】
実験３．１および３．２に使用したリン酸エステルは、Ilcophos 208である。実験３．４ではHostaphat MDAHを使用し、また実験３．５ではWalliphos SPP K（これはモノオレイルリン酸カリウムに加えて、３０％のモノセチルリン酸カリウム、すなわちさらなるエステルも含有する）を使用した。
【００７４】
【表２】
2011121367.tif 000006
【００７５】
実施例３．１から３．６は、本発明による離型組成物によって良好な結果を得ることができ、それらは比較実験のものよりもすぐれていることを示している。ポリリン酸塩（無機リン酸塩）とリン酸エステル（有機リン酸エステル）を含むこれらの離型剤組成物が、特に良好な離型特性を有することもまた明らかである。
【外国語明細書】
2011121367000001.pdf